(57)【要約】【課題】機械式時計の調速機構において、シリコン製のひげぜんまいを採用しても衝撃に強いひげぜんまい及びその製造方法を提供することである。【解決手段】回転軸体と嵌合するための貫通孔を有するひげ玉と、ひげ玉と接続し、貫通孔を中心にしてひげ玉に巻回されるコイル形状のぜんまい部と、を有し、第１の材料を主成分とするひげぜんまいであって、ぜんまい部の表面の一部に、第１の材料よりも粘靭性の高い第２の材料を主成分とする緩衝剤を設ける。【選択図】  図１
2015132501.tif 000002
【特許請求の範囲】
【請求項１】
回転軸体と嵌合するための貫通孔を有するひげ玉と、前記ひげ玉と接続し、前記貫通孔を中心にして前記ひげ玉に巻回されるコイル形状のぜんまい部と、を有し、第１の材料を主成分とするひげぜんまいであって、
前記ぜんまい部の表面の一部に、前記第１の材料よりも粘靱性の高い第２の材料を主成分とする緩衝剤を設ける
ことを特徴とするひげぜんまい。
【請求項２】
前記第１の材料は、シリコンである
ことを特徴とする請求項１に記載のひげぜんまい。
【請求項３】
前記第２の材料は、樹脂である
ことを特徴とする請求項１又は２に記載のひげぜんまい。
【請求項４】
前記ぜんまい部の表面の一部に凸形状又は凹形状の段差部を設け、
前記緩衝剤は、前記段差部を覆う
ことを特徴とする請求項１から３のいずれか１つに記載のひげぜんまい。
【請求項５】
第１の材料を主成分とするひげぜんまいのぜんまい部の表面の一部に、前記第１の材料よりも粘靱性の高い第２の材料を主成分とする緩衝剤を設けるひげぜんまいの製造方法であり、
基板をエッチングし、所定の形状のひげぜんまいを形成するエッチング工程と、
前記ぜんまい部の表面の一部に前記第２の材料の緩衝剤を形成する緩衝剤形成工程と、
を有することを特徴とするひげぜんまいの製造方法。
【請求項６】
前記ぜんまい部の表面の一部に凸形状又は凹形状の段差部を形成する段差部形成工程
を有し、
前記緩衝剤形成工程は、前記段差部を覆うように前記緩衝剤を設ける
を有することを特徴とする請求項５に記載のひげぜんまいの製造方法。
【請求項７】
前記緩衝剤形成工程は、前記緩衝剤の元になる素材を前記ぜんまい部の表面の一部に滴下して形成する
ことを特徴とする請求項５又は６に記載のひげぜんまいの製造方法。
【請求項８】
前記緩衝剤形成工程は、前記緩衝剤の元になる素材を浸み込ませたシートの上に前記基板を載置することで前記ぜんまい部の表面の一部に前記緩衝剤を形成する
ことを特徴とする請求項５又は６に記載のひげぜんまいの製造方法。
【請求項９】
前記緩衝剤形成工程は、前記緩衝剤の元になる素材を入れた槽に前記基板を浸漬することで前記ぜんまい部の表面の一部に前記緩衝剤を形成する
ことを特徴とする請求項５又は６に記載のひげぜんまいの製造方法。
【発明の詳細な説明】
【技術分野】
【０００１】
本発明は、時計用ひげぜんまい及びその製造方法に関する。
【背景技術】
【０００２】
従来の機械式時計においては、機械の運転を規則正しく一定の速度に保つために、ひげぜんまいとてん輪（てん真付）とで構成される調速機（てんぷ）が使われている。等時性のあるひげぜんまいの伸縮によりてん輪が規則正しく往復回転運動を行う。
【０００３】
てんぷには、がんぎ車とアンクルとで構成される脱進機という機構が接続されており、ぜんまいからエネルギーが伝達されて、振動を持続するようになっている。
【０００４】
知られているひげぜんまいは、金属を加工して形成する場合が多い。このため、その加工精度のばらつきや金属が有する内部応力の影響などによって、設計通りの形状が得られない場合がある。
【０００５】
ひげぜんまいは規則的にてんぷを振動させる必要があるから、設計通りの形状が得られないとてん輪も等時性のある運動ができなくなり、時計の歩度ずれが生じてしまう。時計の歩度とは、一日あたりの時計の進み又は遅れの程度を示すものである。
【０００６】
ところで近年、シリコン基板をエッチング加工することによって時計部品を製造する試みがなされている。従来の金属部品を用いる時計部品の製造に比べ軽量にできるという利点と、安価で大量生産ができる利点とがあると言われている。これにより、小型軽量の時計を製造することができると期待されている。
【０００７】
シリコン基板をエッチングする際、近年ではドライエッチング技術である反応性イオンエッチング（Ｒｅａｃｔｉｖｅ  Ｉｏｎ  Ｅｔｃｈｉｎｇ：ＲＩＥ）技術が進歩してきた。中でも、深堀りＲＩＥ（Ｄｅｅｐ  ＲＩＥ）技術が開発され、アスペクト比が高いエッチングが可能になってきた。
【０００８】
この技術によると、エッチングがフォトレジストなどでマスクした部分の下に回り込まないために、垂直深さ方向にマスクパターンを忠実に再現できるようになり、シリコン基板をエッチングする際に、時計部品を設計通りの形状で精度よく製造することが可能となってきた。
【０００９】
そもそもシリコンは、金属よりも温度特性がよい。従来のひげぜんまいの材料として用いられる金属よりも環境温度に対して変形しにくいという特徴がある。このことから、時計の調速機構にもこの技術を応用することが考えられている（例えば、特許文献１参照。）。
【００１０】
特許文献１に示した従来技術は、ひげぜんまいを平面視したときの一平面であるぜんまい部の上面に開口部を設けてひげぜんまいの質量を減少させることによって、開口部のない場合と同じ剛性を維持しつつ衝撃による影響を受け難くしたものである。
【先行技術文献】
【特許文献】
【００１１】
【特許文献１】特表２０１１−５２６６７６号公報（第７頁、図１０）
【発明の概要】
【発明が解決しようとする課題】
【００１２】
しかし、特許文献１に示した従来技術では、時計に大きな衝撃が加わった場合に、ひげぜんまいが破損してしまうことがあった。つまり、シリコンは脆性材料であるから、時計が大きな衝撃を受けたときにひげぜんまいが他の部品と当接し、その衝撃で破損してしまう恐れがあった。
【００１３】
ひげぜんまいはひげ玉に巻回されるコイル形状のぜんまい部があり、このぜんまい部は１つの連続した構造体であるが、巻回されるぜんまい部をある部分切り出してみたとき、そのひげ玉を中心として周回する各部分をぜんまい腕と呼ぶことにする。
【００１４】
ひげぜんまいの大きさは組み込まれる時計のサイズや性能によって自由に選択できるものである。例えば一般的な腕時計の場合であれば、その直径は５ｍｍ〜８ｍｍ程度である。そうすると、このような直径のひげぜんまいの場合、ぜんまい腕を構成する部分の上面の幅は数十μｍとなる。そのような薄い構造体からなるぜんまい部は、破損し易いのである。
【００１５】
ひげぜんまいが破損すると、てん輪が規則正しく往復回転運動が行えず、時計として機能しなくなるばかりか、その破片が飛び散って時計機構に入り込むと、時計そのものに致命的な障害を起こす恐れもある。
【００１６】
本発明の目的は、上記従来技術の課題に鑑み、機械式時計の調速機構において、シリコン製のひげぜんまいを採用しても衝撃に強いひげぜんまい及びその製造方法を提供することである。
【課題を解決するための手段】
【００１７】
前述した目的を達成するための本発明におけるひげぜんまいは、以下の構成を採用する。
【００１８】
回転軸体と嵌合するための貫通孔を有するひげ玉と、このひげ玉と接続し、貫通孔を中心にしてひげ玉に巻回されるコイル形状のぜんまい部と、を有し、第１の材料を主成分とするひげぜんまいであって、ぜんまい部の表面の一部に、第１の材料よりも粘靱性の高い第２の材料を主成分とする緩衝剤を設けることを特徴とする。
【００１９】
ぜんまい部を構成するぜんまい腕の表面の一部に粘靱性の高い緩衝剤を設けることで、ひげぜんまいに衝撃が加わったとしても破壊から保護することができる。
【００２０】
また、第１の材料は、シリコンであると良い。
【００２１】
このようにすれば、シリコンは比較的軽いため、軽量のひげぜんまいを構成できる。
【００２２】
また、第２の材料は、樹脂であると良い。
【００２３】
このようにすれば、樹脂は比較的柔らかいため、衝撃を吸収しやすくなる。
【００２４】
ぜんまい部の表面の一部に凸形状又は凹形状の段差部を設け、緩衝剤は、段差部を覆うようにしてもよい。
【００２５】
このようにぜんまい部を構成するぜんまい腕に段差部を設けると、ぜんまい腕の強度を向上させることができる。また、段差部を覆うように緩衝剤を設けると、緩衝剤とぜんま
い腕との接触面積が増えるため、双方をより強く着けることができる。
【００２６】
また、ひげぜんまいが他部材と衝突したとしても、緩衝剤がぜんまい部よりも先に当たることもでき、ぜんまい部にかかる衝撃を和らげ、ひげぜんまいの破損を防止できる。
【００２７】
さらにまた、ひげぜんまいのぜんまい腕同士が衝突したとしても、緩衝剤がぜんまい腕の段差部にあることで、衝撃が緩和され、ひげぜんまいの破損を防止できる。
【００２８】
前述した目的を達成するための本発明におけるひげぜんまいは、以下の製造方法を採用する。
【００２９】
第１の材料を主成分とするひげぜんまいのぜんまい部の表面の一部に、第１の材料よりも粘靱性の高い第２の材料を主成分とする緩衝剤を設けるひげぜんまいの製造方法であり、基板をエッチングし、所定の形状のひげぜんまいを形成するエッチング工程と、ぜんまい部の表面の一部に第２の材料の緩衝剤を形成する緩衝剤形成工程と、を有することを特徴とする。
【００３０】
このような製造方法によれば、ぜんまい部を構成するぜんまい腕の表面の一部に緩衝剤を設けるひげぜんまいを簡単に製造することができる。
【００３１】
ぜんまい部の表面の一部に凸形状又は凹形状の段差部を形成する段差部形成工程を有し、  緩衝剤形成工程は、段差部を覆うように緩衝剤を設けるようにしてもよい。
【００３２】
このような製造方法によれば、段差部を有するぜんまい腕に緩衝剤を簡単に形成できる。
【００３３】
緩衝剤形成工程は、緩衝剤の元になる素材をぜんまい部の表面の一部に滴下して形成するようにしてもよい。
【００３４】
このような製造方法によれば、ぜんまい部の表面の一部に所望の量だけ緩衝剤を形成できる。また、樹脂の形成をひげぜんまいと非接触で行える。
【００３５】
緩衝剤形成工程は、緩衝剤の元になる素材を浸み込ませたシートの上に基板を載置することでぜんまい部の表面の一部に緩衝剤を形成するようにしてもよい。
【００３６】
このような製造方法によれば、ぜんまい腕に緩衝剤を簡単に形成できる。
【００３７】
緩衝剤形成工程は、緩衝剤の元になる素材を入れた槽に基板を浸漬することでぜんまい部の表面の一部に緩衝剤を形成するようにしてもよい。
【００３８】
このような製造方法によれば、ぜんまい腕に緩衝剤を簡単に形成できる。
【発明の効果】
【００３９】
ひげぜんまいを構成するぜんまい部が強靭になるので、時計が強い衝撃を受けたとしてもひげぜんまいが破壊しにくくなる。
【図面の簡単な説明】
【００４０】
【図１】本発明の第１の実施形態であるひげぜんまいの構成を説明する平面図及び断面図である。
【図２】本発明の第１の実施形態であるひげぜんまいのぜんまい部を詳細に説明する拡大断面図である。
【図３】本発明の第２の実施形態であるひげぜんまいの第１の製造方法を説明する断面図である。
【図４】本発明の第２の実施形態であるひげぜんまいの第２の製造方法を説明する断面図であって、基板に段差部を形成するまでの工程を説明する図である。
【図５】本発明の第２の実施形態であるひげぜんまいの第２の製造方法を説明する断面図であって、緩衝剤を設ける工程までを説明する図である。
【図６】本発明の第２の実施形態であるひげぜんまいの第３の製造方法を説明する断面図である。
【図７】本発明の第２の実施形態であるひげぜんまいの第４の製造方法を説明する断面図である。
【図８】本発明の第２の実施形態であるひげぜんまいの第５の製造方法を説明する断面図である。
【発明を実施するための形態】
【００４１】
本発明のひげぜんまいは、ひげ玉に巻回されるコイル形状のぜんまい部を第１の材料で構成し、ぜんまい部の表面の一部に第１の材料よりも粘靱性の高い第２の材料の緩衝剤を設ける。
【００４２】
粘靭性とは、外部からの圧力に対して壊れにくい性質、粘り強さのことを言う。
ぜんまい部の表面の一部に、粘靱性の高い緩衝剤を設けることにより、ぜんまい部はもろさが緩和され、強靭にすることができる。
【００４３】
以下、本発明のひげぜんまいについて、図面を参照して詳細に説明する。まず、第１の実施形態として、図１を用いて本発明のひげぜんまいの概略の構成を説明し、次に、図２を用いてぜんまい部の更に詳細な構成について説明する。そして、第２の実施形態として図３〜図７を用いて、製造方法を説明する。
【実施例１】
【００４４】
［ひげぜんまいの構成の説明：図１］
図１を用いてひげぜんまいの第１の実施形態を説明する。
図１（ａ）は、ひげぜんまいの平面図である。図１（ｂ）は、ぜんまい部を拡大した図面であって、図１（ａ）に示す切断線Ａ−Ａ´における断面の様子を模式的に示す断面図である。
【００４５】
図１において、ひげぜんまい１は、中心部に図示しない回転軸体であるてん真と嵌合するための貫通孔３ａを有するひげ玉３と、貫通孔３ａを中心にしてひげ玉３に巻回されるように設計されたコイル形状のぜんまい部２と、ぜんまい部２の巻き終わりと接続しているひげ持４とから構成されている。ぜんまい部２の巻き始めとひげ玉３とは接続部３ｂで接続している。
【００４６】
ひげぜんまい１は、第１の材料としては、水晶、セラミックス、シリコン、シリコン酸化膜などを主成分とする材料から構成することができる。第１の材料をシリコンとすれば、軽いひげぜんまいを構成できて便利である。
【００４７】
ひげぜんまい１を構成する第１の材料がシリコンであるとすると、ひげぜんまい１の製造や加工に際して、シリコン半導体基板に対して行う深堀りＲＩＥ技術を用いることができ、半導体装置を製造する際と同様な公知の製造技術を用いることができる。
【００４８】
以後の説明にあっては、第１の材料を、軽く加工しやすいという特徴を有するシリコン
とする場合を例にして説明する。
【００４９】
上述のように、ひげぜんまい１は基材となるシリコン半導体基板をドライエッチングして形成するため、図１（ａ）に示すように、ひげぜんまい１のぜんまい部２と、ひげ玉３と、ひげ持４とは、一体で形成されている。
【００５０】
ひげぜんまい１を図示しない回転軸体の軸方向から平面視したときの様子が図１（ａ）に示すものである。図１（ｂ）は、切断線Ａ−Ａ´におけるぜんまい部２の４つの部分を拡大して示す断面図である。
【００５１】
ぜんまい部２は上述の通り一体で形成されており、ひげ玉３の周囲を巻回されているような形状を有している。切断線Ａ−Ａ´の部分は、ぜんまい部２の外周部分である。このぜんまい部２は上述のごとく１つの構造体であるが、説明しやすいように断面で見たときのそれぞれの周回に当たる４つの部分に、ぜんまい腕２０ａ、２０ｂ、２０ｃ、２０ｄの名称を付与することにする。
【００５２】
図１（ｂ）に示すように、ぜんまい部２の表面の一部２ａには、第２の材料を主成分とする緩衝剤６ａ〜６ｄが設けてある。ぜんまい腕２０ａ〜２０ｄは一体の構造物であるから、緩衝剤６ａ〜６ｄも１つの構造体である。
【００５３】
第２の材料は、第１の材料よりも粘靱性の高い材料である。第１の材料をシリコンとすれば、第２の材料は樹脂とすることができる。例えば、エポキシ樹脂とすることができる。
【００５４】
近年、エポキシ樹脂はさまざまな改良がなされており、柔軟鎖を持つポリマー（ゴム、エラストマー）を添加することで、内部応力を低下させて靭性を向上させるものもあり、シリコンに対して粘靱性を有するようにすることができる。
【００５５】
ひげぜんまいの製造方法は後述するが、緩衝剤６ａ〜６ｄは、例えば、ぜんまい腕の表面の一部２ａに設ける時点では粘度が低くなっており、その後に適宜硬化処理を施して適度の硬さに硬化させることができる、紫外線硬化型又は熱硬化型の樹脂を用いることができる。
【００５６】
特に限定するものではないが、１つのぜんまい腕は、例えば、幅は６０μｍ、高さは１００μｍである。
このように幅方向に薄いぜんまい腕であっても、表面の一部２ａに緩衝剤を設けることによって、ぜんまい部はもろさが緩和され、強靭にすることができる。
【００５７】
図１（ｂ）に示す例では、形成する緩衝剤６ａ〜６ｄは、同じ膜厚で形成する例を示したが、それぞれのぜんまい腕ごとに膜厚を異ならせるようにしても構わない。
【００５８】
そのような構成は、例えば、ひげ玉３からひげ持４に至って、漸次緩衝剤の幅や膜厚を減らしたり増やしたりしてもよいのである。
これは、ひげぜんまい１に対して欲するばね特性（例えば、ヤング率など）に鑑みて自由に選択することができる。
【００５９】
［ぜんまい部の形状の説明１：図２］
次に、ひげぜんまいのぜんまい部の異なる構成例を、図２を用いて説明する。この構成は、ぜんまい腕に段差部を設ける構成と、その段差部をさらに深くすることでぜんまい腕を貫通させ、ぜんまい腕に貫通孔を有する構成の例である。説明にあっては、周回方向の
１つのぜんまい腕を例にして説明する。
【００６０】
図２において、図２（ａ）〜図２（ｅ）は、ぜんまい腕の表面の一部に段差部を有する例である。図２（ａ）、図２（ｂ）は、ぜんまい腕から突出する凸形状の段差部の例であり、図２（ｃ）〜図２（ｅ）は、ぜんまい腕から凹む凹形状の段差部の例である。図２（ｆ）は、ぜんまい腕に設ける段差部を深堀りすることでぜんまい腕を貫通する貫通孔を有する例である。
【００６１】
そして、図２（ｇ）は、ぜんまい腕から凹む凹形状の段差部に緩衝剤が埋め込まれている例である。また、図２（ｈ）は、ひげぜんまいを複合基板で形成した例を説明する図である。
【００６２】
図２（ａ）、図２（ｂ）に示すように、ぜんまい部のぜんまい腕２１ａには、その表面の一部２ａに凸形状の段差部７０ａを設けてある。この段差部７０ａを覆うように、それぞれ緩衝剤１６ａ、２６ａが形成されている。
【００６３】
図２（ａ）に示す例と図２（ｂ）に示す例との違いは、緩衝剤の形状である。図２（ａ）に示す緩衝剤１６ａはその頭頂部が平坦であり、図２（ｂ）に示す緩衝剤２６ａはドーム形状である。
【００６４】
このように段差部を設けることにより、ぜんまい腕の強度を向上させることができる。特にねじれる方向に対する強度が向上する。また、段差部により緩衝剤とぜんまい腕との接触面積が増えるため、双方をより強く着けることができる。
【００６５】
また、このような構成にすると、例えば、衝撃を受けてひげぜんまいがぜんまい腕２１ａの表面の一部２ａの方向に動き、図示しない他の部材と接したときでも、ぜんまい部２１ａよりも先に突出した緩衝剤１６ａ、２６ａが他の部材と当接するので、ひげぜんまいを保護することができる。つまり、粘靱性の高い緩衝剤がクッションとなり、ひげぜんまいに衝撃を伝達しにくくすることで、破壊から保護するのである。
【００６６】
また、図２（ａ）のような構成では、衝撃を受けてひげぜんまいが他の部材と接したとき、ひげぜんまいが伸縮運動をしていたとしても、ぜんまい腕の表面の一部２ａにおいて頭頂部が平坦な緩衝剤１６ａにより、他の部材との当接後にその平坦部分ですべりを生じさせ、衝突した力を受け流すことができる。このため、さらにひげぜんまいを保護することができる。
【００６７】
図２（ｃ）〜図２（ｅ）に示すように、ぜんまい部のぜんまい腕２２ａには、その表面の一部２ａに凹形状の段差部７０ｂが設けてある。この段差部７０ｂを覆うように、それぞれ緩衝剤３６ａ、４６ａ、５６ａが形成されている。これらの緩衝剤の形状も、上述の例と同じく時計機構の形状などに鑑みて選択できる。
【００６８】
そして、このような凹形状の段差部であっても、緩衝剤とぜんまい腕との接触面積が増えるため、双方がより強く着くことに加え、緩衝剤の粘靱性によりひげぜんまいを保護できる。
【００６９】
また、図２（ｆ）に示すように、ぜんまい腕を貫通するような貫通孔７０ｃを設けてもよい。すなわち、ぜんまい部のぜんまい腕２３ａには、その表面の一部２ａと対向する他の表面２ｂとを貫通する貫通孔７０ｃを設けるのである。
【００７０】
このような貫通孔７０ｃは、表面の一部２ａに設けた凹形状の段差部と他の表面２ｂに
設けた凹形状の段差部とが繋がったものであり、それぞれの表面に形成する段差部の加工時に、その段差をさらに深く掘り下げる（エッチングする）ことにより容易に形成できる。そして、その貫通孔及び表面の一部２ａ、他の表面２ｂを覆うように緩衝剤６６ａが設けてある。
【００７１】
このような構成にするとき、貫通孔７０ｃに入り込む緩衝剤６６ａの量を自由に設定できるから、そうすると、ぜんまい部２の硬さなどを自由に選ぶことができて便利である。
【００７２】
また、図２（ｇ）に示すように、ぜんまい部のぜんまい腕２２ａには、その表面の一部２ａに凹形状の段差部７０ｂが設けてあり、この段差部７０ｂを埋めるように緩衝剤７６ａを設けてもよい。
【００７３】
このような構成とすることで、例えば、ひげぜんまいに不測の衝撃が加わり、ぜんまい腕同士が当たったとしも、ぜんまい腕に緩衝剤が埋め込まれているために、衝撃を緩和し、ぜんまい腕の破壊を防止することができる。
【００７４】
特に限定はしないが、図２（ａ）、図２（ｃ）、図２（ｄ）、図２（ｆ）、図２（ｇ）に示す例は、図２（ｂ）や図２（ｅ）に示す例のように緩衝剤をドーム状形成した後に、その頭頂部を平坦に削るなどすれば容易に形成できる。
【００７５】
ひげぜんまいは、第１の材料を主成分としており、この例では前述の通りシリコンである。図２（ｈ）に示すように、例えば、ひげぜんまいを断面で見たときに、その高さ方向にシリコン２４ａ１とシリコン酸化膜２４ａ２とを積層した複合基板とし、このシリコンを主成分とする複合基板を基にしてひげぜんまいを構成してもよい。
【００７６】
そのようなシリコンを主成分とする複合基板は、シリコンにシリコン酸化膜をＣＶＤ等の公知の成膜技術を用いれば簡単に形成できる。
【００７７】
図２（ｈ）に示す例では、シリコン２４ａ１の表面の一部２ａには凸形状の段差部７０ａを設け、シリコン酸化膜２４ａ２の他の表面２ｂには凹形状の段差部７０ｂを設けている。そして、段差部７０ａにはそれを覆うように緩衝剤１６ａを、段差部７０ｂにはそれを覆うように緩衝剤４６ａを、それぞれ設けている。
【００７８】
また、図２（ｈ）に示す例では、シリコン２４ａ１とシリコン酸化膜２４ａ２とに設ける凸形状の段差部７０ａと凹形状の段差部７０ｂとは、表面の一部２ａと他の表面２ｂとにおいてその中心位置をずらして設けている。すなわち、図２（ｈ）の図面上、段差部７０ａはやや右に、段差部７０ｂはやや左に、少々オフセットして設けている例を示した。
【００７９】
このようにそれぞれの段差部をオフセットする理由は、ぜんまい腕のねじれの矯正である。ひげぜんまい１が伸縮運動する際にぜんまい腕がねじれるような場合がある。そのようなときであっても、ぜんまい腕に対して段差部や緩衝剤の位置をずらすことにより、ぜんまい腕の重心位置がずれ、そのねじれが矯正できる場合がある。
【００８０】
もちろん、ぜんまい腕のねじれが問題にならないほど軽微なときや、ねじれても時計の動作に影響がない場合、ぜんまい腕の幅や厚さの影響でそもそもねじれが生じない場合などは、それぞれの段差部は、互いの中心位置が一致するように設けてもよい。
【００８１】
ところで、ひげぜんまいを積層基板で構成する例は、図２（ｈ）に示す例に限定しない。例えば、シリコン２４ａ１とシリコン酸化膜２４ａ２とで同じ凸形状の段差部を設けたり、凹形状の段差部を設けるようにしてもよい。
【００８２】
このような事情から、図２（ａ）〜図２（ｅ）、図２（ｇ）に示す構成も上述の複合基板を用いてもよく、その場合、凸形状の段差部や凹形状の段差部をシリコンとシリコン酸化膜とのどちらに形成してもよいことは無論である。
【００８３】
もちろん、図２（ｆ）に示す貫通孔の形成にあっても積層基板を用いることができる。そのときは、シリコンやシリコン酸化膜に選択性のあるエッチング用の混合ガスやエッチング液などを用いる公知のエッチング技術を用いれば、所定の直径や形状の貫通孔を容易に形成することができる。
【００８４】
なお、図２に示す各構成や複合基板を用いるか否かは、ひげぜんまいを組み込んだ時計の構造などに鑑みて、自由に選択すればよい。
【実施例２】
【００８５】
次に、第２の実施形態としてひげぜんまいの製造方法について、工程図を用いて説明する。第１の製造方法は、図３を用いて説明する。第２の製造方法は、図４、図５を用いて説明する。第３の製造方法は、主に図６を用いて説明する。第４の製造方法は、主に図７を用いて説明する。第５の製造方法は、主に図８を用いて説明する。
【００８６】
なお、製造方法はひげぜんまい全体を形成する技術であるが、本発明の特徴である緩衝剤を設けた構成を見やすくするために、ぜんまい腕部分を拡大した図１（ｂ）の断面図を用いて説明する。したがって、説明にあっては適宜図１（ａ）も参照されたい。また、第１の材料はシリコン、第２の材料は靭性を向上させたエポキシ樹脂の例で説明する。
【００８７】
［第１の製造方法の説明：図３］
図３（ａ）に示すように、少なくともひげぜんまい１が取り出せる大きさの面積と厚みとを有するシリコンの基板２００を準備する。ひげぜんまいの生産性を考慮に入れれば、ひげぜんまい１が多数個取り出せる大きさの基板２００である方が好ましい。
【００８８】
同じく図３（ａ）に示すように、基板２００のぜんまい部２となるぜんまい腕２０ａ〜２０ｄの幅に相当する部分を覆うようにマスク９を知られているフォトリソグラフィ技術で形成する。上述の通りこのマスク９は図示しないがひげぜんまい１の全体を形作る形状である。マスク９は、例えばシリコン酸化膜である。特に限定しないが、このマスク９は、基板２００の表面より２μｍの膜厚となるように形成する。
【００８９】
その後に、混合ガス（ＳＦ６＋Ｃ４Ｆ８）を用いて、基板２００を深堀りＲＩＥ技術でドライエッチングする。これにより、基板２００からぜんまい腕２０ａ〜２０ｄを離断する。この状態では、図示はしないが、ひげぜんまい１は基板２００から独立して切り出されており、ひげ玉３の貫通孔３ａも貫通している。
【００９０】
その後に、マスク９のみを除去することで、図３（ｂ）に示すようにひげぜんまい１の形状を得る。このマスク９の除去は、例えば、基板２００をフッ化水素酸を主成分とする公知のエッチング液に浸漬して行う。
【００９１】
次に、ぜんまい腕に緩衝剤を形成する方法について説明する。
初めにひげぜんまい１をＸ方向やＹ方向に可動できる可動台に置くなどする。その後に、図３（ｃ）に示すように、緩衝剤６ａ〜６ｄとなる、例えば液状の樹脂６が満たされたディスペンサー１０を用いて、可動台を所定の方向に可動させるなどしてぜんまい腕２０ａ〜２０ｄに、緩衝剤の元になる素材である適量の樹脂６を順次滴下する。
【００９２】
ディペンサー１０がＸ方向やＹ方向に可動できる機構を有する場合は、ひげぜんまい１を稼働しない基台等に乗せて樹脂を滴下させることもできる。
【００９３】
その後、図３（ｄ）に示すように、樹脂６を硬化させて、欲する粘靱性の緩衝剤６ａ〜６ｄを形成する。樹脂６の硬化にあっては、用いる樹脂６によりその手法が異なるが、例えば、熱硬化型の樹脂６を用いる場合は、規定の温度と熱印加時間とにより熱硬化させればよく、紫外線硬化型の樹脂６を用いる場合は、規定の波長の紫外線と照射時間とにより硬化させればよい。
【００９４】
用いる樹脂６の種類によりその粘度も異なるため、ディスペンサー１０からの滴下により、ぜんまい腕の表面の一部に樹脂６がドーム状に形成される場合もある。その際は、樹脂６の硬化後に、ドームの頭頂部を研磨手段等により研磨することで、図３（ｄ）に示すような平坦な形状にすることができる。
【００９５】
以上説明した第１の製造方法は、ぜんまい部２のぜんまい腕を基板２００から切り出した後、つまり基板２００よりひげぜんまい１をエッチングにより独立させた後に樹脂６を滴下する手法である。
この第１の製造方法によれば、ぜんまい部の表面の一部に所望の量だけ緩衝剤を形成できるというメリットがある。
【００９６】
また、この第１の製造方法によれば、樹脂の充填をひげぜんまいと非接触で行えるから、充填作業にかかる製造工程中に、ひげぜんまいの表面が他の物体と接触することにより生じる表面の汚染が発生しないという利点もある。
【００９７】
［第２の製造方法の説明：図４、図５］
次に、ぜんまい腕に段差部を有するひげぜんまいの製造方法を説明する。説明にあっては、凹形状の段差部を形成する場合で説明する。
【００９８】
図４（ａ）に示すように、少なくともひげぜんまい１が取り出せる大きさの面積と厚みとを有するシリコンの基板２００を準備する。ひげぜんまいの生産性を考慮に入れれば、ひげぜんまい１が多数個取り出せる大きさの基板２００である方が好ましいのは、第１の製造方法と同様である。
【００９９】
次に、図４（ｂ）に示すように、基板２００に、ひげぜんまい１のぜんまい部２に段差部７ａ〜７ｄを形成するために、この段差部に相当する部分が開口したマスク８を知られているフォトリソグラフィ技術で形成する。マスク８は、例えばシリコン酸化膜である。特に限定しないが、このマスク８は１μｍの膜厚で形成する。
【０１００】
そして、処理時間を管理しながら混合ガス（ＳＦ６＋Ｃ４Ｆ８）を用いて、基板２００をＲＩＥ技術でドライエッチングすることにより、所定の幅と深さの段差部７ａ〜７ｄが形成される。
【０１０１】
この段差部７ａ〜７ｄは、後述するぜんまい腕２０ａ〜２０ｄにそれぞれ設ける段差部である。
【０１０２】
その後に、マスク８のみを除去することで、図４（ｃ）に示す基板２００を得る。このマスク８の除去は、例えば、基板２００をフッ化水素酸を主成分とする公知のエッチング液に浸漬して行う。
【０１０３】
次に、図５（ａ）に示すように、基板２００のぜんまい部２となるぜんまい腕２０ａ〜
２０ｄの幅に相当する部分（段差部は覆われている）を覆うようにマスク９を知られているフォトリソグラフィ技術で形成する。上述の通りこのマスク９は図示しないがひげぜんまい１の全体を形作る形状である。マスク９は、例えばシリコン酸化膜である。特に限定しないが、このマスク９は、基板２００の表面より２μｍの膜厚となるように形成する。
【０１０４】
その後に、混合ガス（ＳＦ６＋Ｃ４Ｆ８）を用いて、基板２００を深堀りＲＩＥ技術でドライエッチングする。これにより、基板２００からぜんまい腕２０ａ〜２０ｄが離断され、図示はしないがひげぜんまい１も基板２００から独立して切り出されている。
【０１０５】
その後に、マスク９のみを除去することで、図５（ｂ）に示すようにひげぜんまい１の形状を得る。このマスク９の除去は、例えば、基板２００をフッ化水素酸を主成分とする公知のエッチング液に浸漬して行う。
【０１０６】
次に、ぜんまい腕に緩衝剤を形成する方法を説明する。これにより、段差部７ａ〜７ｄも緩衝剤６ａ〜６ｄで覆われる。
初めにひげぜんまい１をＸ方向やＹ方向に可動できる可動台に置くなどする。その後に、図５（ｃ）に示すように、緩衝剤６ａ〜６ｄの元になる素材、例えば液状の樹脂６が満たされたディスペンサー１０を用いて、可動台を所定の方向に可動させるなどして段差部７ａ〜７ｄに適量の樹脂６を順次滴下する。
【０１０７】
ディペンサー１０がＸ方向やＹ方向に可動できる機構を有する場合は、ひげぜんまい１を稼働しない基台等に乗せて樹脂を滴下させることもできる。
【０１０８】
その後、図５（ｄ）に示すように、樹脂６を硬化させて、欲する粘靱性の緩衝剤６ａ〜６ｄを形成する。樹脂６の硬化にあっては、すでに説明している通り、用いる樹脂６によりその手法が異なる。熱硬化型、紫外線硬化型の樹脂に合わせた硬化処理を行えばよい。
【０１０９】
この第２の製造方法によれば、図２（ｄ）、図２（ｅ）に示す形状を簡単に製造することができる。緩衝剤として用いる樹脂を選ぶことによりどちらの形状にも形成できる。例えば、粘性の低い樹脂を用いれば緩衝剤の頭頂部は平坦になりやすく、そのような樹脂を用いることで容易に図２（ｄ）に示す形状にすることができる。
【０１１０】
また、緩衝剤の頭頂部を平坦にするには、図２（ｅ）に示す形状にしてから研磨手段を用いて緩衝剤の頭頂部を研磨することで図２（ｄ）に示す形状にすることもできる。その場合、樹脂の粘性に関わらないから、所望の樹脂を選択できるというメリットもある。
【０１１１】
以上の説明は、ぜんまい腕に凹形状の段差部を有する例であるが、段差部が凸形状であっても同様な製造方法を用いることができる。すなわち、その凸形状を形成するためにぜんまい腕を覆うマスクの形状を変えればよい。例えば、図４（ｂ）に示すマスク８の形状を、突出させる部分を覆い、他の部分を開口するような形状とすればよいのである。
【０１１２】
［第３の製造方法の説明：図６］
次に、第３の製造方法を説明する。この製造方法も、ぜんまい腕に凹形状の段差部を有するひげぜんまいの製造方法に関するものであって、凹んだ段差部にのみ緩衝剤を設ける製造方法である。
【０１１３】
第３の製造方法は、図２（ｇ）に示すような複数の凹形状の段差部にのみ同時に緩衝剤を設けることができる。複数の凹形状の段差部に同量の緩衝剤を設けることができるというメリットもあり、生産性を向上したい場合に適している製造方法である。なお、基板２００に段差部７ａ〜７ｄを設けるまでの製造方法は、図４を用いてすでに説明した例と同
様であるから、その説明は省略する。
【０１１４】
この製造方法は、凹んだ段差部に毛細管現象を用いて緩衝剤を充填させる点が特徴的部分である。
図６（ａ）に示すように、凹形状の段差部７ａ〜７ｄを形成した基板２００を、図４（ｃ）に示す向きと上下を反転させた状態で樹脂６を浸み込ませた布製のシート１１の上に載置する。すると、樹脂６は毛細管現象によって段差部７ａ〜７ｄに充填される。
【０１１５】
その後、基板２００をシート１１より剥がし、樹脂６を前述のような手法で硬化処置を施す。これにより段差部７ａ〜７ｄには緩衝剤６ａ〜６ｄが充填されるが、後にぜんまい腕２０ａ〜２０ｄの表面の一部２ａとなる部分にも樹脂が付着している場合がある。その付着した樹脂を除去する必要があるときは、図６（ｂ）に示すように、基板２００の表面を研磨手段１３で研磨する。
【０１１６】
研磨手段１３は、所定の表面粗さを有する所定形状の鑢などを用いることができる。また、基板２００の表面の研磨にあっては、研磨手段１３による研磨に限定はしない。例えば、公知のＣＭＰ（Ｃｈｅｍｉｃａｌ  Ｍｅｃｈａｎｉｃａｌ  Ｐｏｌｉｓｈｉｎｇ：化学機械研磨）法を用いてもよい。
【０１１７】
次に、図６（ｃ）に示すように、基板２００のぜんまい部２となるぜんまい腕２０ａ〜２０ｄの幅に相当する部分（段差部は覆われている）を覆うようにマスク１４を知られているフォトリソグラフィ技術で形成する。上述の通りこのマスク１４は図示しないがひげぜんまい１の全体を形作る形状である。マスク１４は、例えば、シリコン酸化膜であり、基板２００の表面より２μｍの膜厚となるように形成する。
【０１１８】
その後に、混合ガス（ＳＦ６＋Ｃ４Ｆ８）を用いて、基板２００を深堀りＲＩＥ技術でドライエッチングする。これにより、基板２００からぜんまい腕２０ａ〜２０ｄを離断する。その後に、マスク１４を例えば、基板２００をフッ化水素酸を主成分とする公知のエッチング液に浸漬して除去する。
【０１１９】
以上の製造工程によって、図２（ｇ）に示すようなぜんまい腕に設けた段差部に緩衝剤を埋め込んだような構成を得ることができる。
【０１２０】
この第３の製造方法によれば、マスク１４の除去に際してひげぜんまいの表面が洗浄されるという利点もあり、万が一、それまでの製造工程でひげぜんまいの表面が汚染されていたとしても、何ら問題はない。
【０１２１】
［第４の製造方法の説明：図７］
次に、第４の製造方法を説明する。この製造方法も、第３の製造方法と同様に、図２（ｇ）に示すような複数の段差部に同時に同量の緩衝剤を充填できるというメリットがある。なお、基板２００に段差部７ａ〜７ｄを設けるまでの製造方法は、図４を用いてすでに説明した例と同様であるから、その説明は省略する。
【０１２２】
この製造方法は、緩衝剤の元になる素材である樹脂６を入れた槽に基板２００を浸漬させることで緩衝剤を形成させる点が特徴的部分である。
図７（ａ）に示すように、段差部７ａ〜７ｄを形成した基板２００を、樹脂６を入れた図示しない槽に浸漬させ、取り出す。そうすると、樹脂６が基板２００の表面全体に付着する。もちろん、段差部７ａ〜７ｄにも充填される。
【０１２３】
図７（ａ）に示す例では、基板２００の全面に一様に樹脂６が付着しているように記載
しているが、重要なことは樹脂６を段差部７ａ〜７ｄに充填するということであるから、他の部分に樹脂６が均一に付着していなくても構わない。
【０１２４】
ところで、樹脂６が入った図示しない槽から基板２００を取り出すとき、図７に示すような図中の上下方向に引き上げれば、基板２００の側面は垂直面となるから、その面に付着する樹脂６を少なく（薄く）することもできる。
【０１２５】
その後、樹脂６を前述のような手法で硬化処置を施す。これにより段差部７ａ〜７ｄには緩衝剤６ａ〜６ｄが形成される。なお、ぜんまい腕２０ａ〜２０ｄの表面及び裏面に（基板２００の側面にも）付着している樹脂６もまた硬化される。
【０１２６】
その後、基板２００に付着した余剰な樹脂を除去する。例えば、図７（ｂ）に示すように、基板２００の表面を研磨手段１３で研磨する。図７（ｂ）に示す例は、２つの研磨手段１３を用いて研磨する手法を図示しているが、１つの研磨手段１３を用いてもよいことは無論である。また、ＣＭＰ法を用いて、表面と裏面とのそれぞれを研磨してもよい。
【０１２７】
次に、図７（ｃ）に示すように、基板２００のぜんまい部２となるぜんまい腕２０ａ〜２０ｄの幅に相当する部分（段差部は覆われている）を覆うようにマスク１４を知られているフォトリソグラフィ技術で形成する。その後、混合ガスを用いて、基板２００を深堀りＲＩＥ技術でドライエッチングする。
このときのマスク１４は、シリコン酸化膜で、基板２００の表面より２μｍの膜厚となるように形成する。深堀りＲＩＥ技術に用いるガスも、混合ガス（ＳＦ６＋Ｃ４Ｆ８）を用いる。
【０１２８】
深堀りＲＩＥ技術によるドライエッチングにより、基板２００よりひげぜんまい１は切り離されるので、図７（ｃ）に示すように基板２００の側面に樹脂６が硬化した状態で存在していても、何ら問題はない。
【０１２９】
また、この製造方法によれば、ひげ玉３の貫通孔３ａの内部にも樹脂６が入り込むが、回転軸体であるてん真の径は段差部よりも大きいため貫通孔３ａの径も大きく、その内部がすべて樹脂６で埋められることはないため、多少の樹脂６が監修項３ａの内壁に残っていても、問題はない。
【０１３０】
貫通孔３ａの内壁に残る樹脂６を少なくすることもできる。例えば、上述のごとく樹脂６が入った槽からの基板２００の引き上げる際の向きを工夫し、貫通孔３ａの内壁が垂直面となるように引き上げれば、貫通孔３ａの内壁に付着する樹脂６を少なくすることができる。そのような薄く残った樹脂６は、てん真を貫通孔３ａに挿入する際に剥がれ落ちる。
【０１３１】
また、貫通孔３ａの内壁に意図的に樹脂６を残留させてもよい。例えば、粘度の高い樹脂を用いる。そうすれば、てん真とひげ玉３との間に樹脂６が介在することになる。その樹脂が粘靱性が高ければ、クッション材とすることができる。ひげ玉３にてん真を挿入するときに粘靱性の高い樹脂６が力を緩和し、ひげ玉３の破壊を防止することもできる。
【０１３２】
もちろん、貫通孔３ａの内壁に樹脂６を付着させないようにすることもできる。例えば、樹脂６を紫外線硬化型の樹脂とし、硬化の際に貫通孔３ａの部分のみを遮光すれば硬化が起こらず、樹脂６を簡単に除去できる。
【０１３３】
以上の製造工程によって、図２（ｇ）に示すようなぜんまい腕に設けた段差部に緩衝剤を埋め込んだような構成を得ることができる。
【０１３４】
この第４の製造方法も、マスク１４の除去に際してひげぜんまいの表面が洗浄されるという利点がある。
【０１３５】
［第５の製造方法の説明：図８］
次に、第５の製造方法を説明する。この製造方法は、図２（ｃ）に示すような構成を製造する方法である。ぜんまい腕の表面の一部に緩衝剤を設けると共に、第２及び第３の製造方法と同様に、複数の段差部に同時に同量の緩衝剤を充填できるというメリットがある。なお、基板２００に段差部７ａ〜７ｄを設け、基板２００の全面に樹脂６を形成するまでの製造方法は、図４及び図７（ａ）を用いてすでに説明した例と同様であるから、その説明は省略する。
【０１３６】
この製造方法は、フォトレジストをマスクにして深堀りＲＩＥ技術を行う点が特徴的部分である。
図８（ａ）に示すように、すでに説明した製造方法を用いて、段差部７ａ〜７ｄを形成した基板２００の全面に、緩衝剤の元になる素材である樹脂６を形成する。このとき、後の製造工程によりひげぜんまい１の表面の一部２ａとなる面２ａ´の上部の樹脂６の膜厚が「ｔ」となるようにする。「ｔ」は、例えば１μｍである。その後、樹脂６を前述のような手法で硬化処置を施す。
【０１３７】
次に、基板２００のぜんまい部２となるぜんまい腕２０ａ〜２０ｄの幅に相当する部分（段差部は覆われている）を覆うようにフォトレジストマスク１６を知られているフォトリソグラフィ技術で形成する。このとき、その膜厚が「２ｔ」となるようにする。つまり、樹脂６の膜厚「ｔ」の２倍である。例えば、２μｍである。フォトレジストマスク１６は、半導体装置を製造する際に用いる公知のフォトレジストを用いることができる。
【０１３８】
次に、図８（ｂ）に示すように、フォトレジストマスク１６をマスクにして、混合ガス（Ｏ２＋ＣＦ４）を用いて、基板２００の表面（表面の一部２ａ´のある面）の樹脂６のみ除去する。
【０１３９】
この混合ガスによる樹脂６のエッチングにより、フォトレジストマスク１６の表面もエッチングされ、膜減りを起こす。図８（ｂ）においては膜減りしたフォトレジストマスクは１６ａという番号を付与している。そして、そのとき残った膜厚は「ｔ」であり、樹脂６と同じ膜厚であり、例えば、１μｍである。
【０１４０】
後述する製造工程により、基板２００よりひげぜんまい１を深堀りＲＩＥ技術により切り離すのであるが、その際に、基板２００の裏面に樹脂６が存在するとこの樹脂６がエッチングされず、正常に切り離しができない。そこで図８（ｃ）に示すように、基板２００の裏面を研磨手段１３で研磨して樹脂６を除去する。この基板２００の裏面の樹脂の除去は、ＣＭＰ技術を用いてもよい。
【０１４１】
次に、樹脂６（緩衝剤６ａ〜６ｄ）とフォトレジストマスク１６ａとをマスクとして、深堀りＲＩＥ技術で基板２００をドライエッチングする。深堀りＲＩＥ技術に用いるガスは、すでに説明したものと同じ混合ガス（ＳＦ６＋Ｃ４Ｆ８）を用いる。
【０１４２】
深堀りＲＩＥ技術によるドライエッチングにより、フォトレジストマスク１６ａは無くなり、基板２００よりひげぜんまい１は切り離されるので、図８（ｄ）に示すような形状になる。この形状は、図２（ｃ）に示す形状と同じである。
【０１４３】
その後、段差部のみに緩衝剤が埋め込まれた形状にするには、公知のドライエッチング
技術を用いてひげぜんまい１の表面（表面の一部２ａ）をドライエッチングすればよい。その際は、Ｏ２（酸素）プラズマを用いた異方性のドライエッチングを用いれば、ひげぜんまい１の表面の一部２ａにある緩衝剤を図中上下方向に垂直に除去するため、段差部のみ緩衝剤を残すことができる。
【０１４４】
以上説明した第５の製造方法は、基板２００に対して深堀りＲＩＥ技術によるドライエッチングでのひげぜんまい１の切り離しに際して、そのエッチングガスである混合ガス（ＳＦ６＋Ｃ４Ｆ８）に対して、樹脂系のフォトレジストであるフォトレジストマスク１６及び樹脂６が耐性を保つような膜厚「ｔ」を有するようにする点が重要である。
【０１４５】
つまり、シリコンを主成分とする基板２００の深堀りＲＩＥ技術によるドライエッチングに対して選択性の高い樹脂系の膜をマスクとして用い、そのマスクの膜厚「ｔ」を、シリコンを主成分とする基板２００が貫通エッチングされるまで耐える膜厚とすることが重要である。
【０１４６】
このようなことから、基板２００の厚さや使用する混合ガスの種類によって、この膜厚「ｔ」は自由に選択することができる。
【０１４７】
以上、第２の実施形態としてひげぜんまいの５つの製造方法について説明したが、本発明のひげぜんまいの製造方法については、説明した内容に限定するものではない。
【０１４８】
例えば、第３の製造方法は、樹脂６を浸み込ませた布製のシート１１に基板２００を載せることで段差部に樹脂６が充填されると説明したが、もちろん、段差部がない場合であってもこの製造方法により基板の表面の一部に樹脂を形成することができる。特に粘性の高い樹脂を使えば、布製のシートに基板を載置した際に樹脂の流れ出しが少なく、シートとの接触面に所望の厚さで樹脂を形成できる。
【０１４９】
第４、第５の製造方法も同様である。これらの製造方法は、樹脂６を入れた図示しない槽に基板２００を浸漬することで基板２００の全面及び段差部に樹脂６が充填されると説明したが、もちろん、段差部がない場合であってもこの製造方法により基板の表面の一部に樹脂を形成することができる。
【産業上の利用可能性】
【０１５０】
本発明は、ひげぜんまいの強度を向上させることができるから、特に腕時計のような可搬型の機械式時計のような、不測の衝撃が印加される機会がある時計のひげぜんまいに好適である。
【符号の説明】
【０１５１】
１  ひげぜんまい
２  ぜんまい部
２ａ  表面の一部
２ｂ  他の表面
３  ひげ玉
３ａ  貫通孔
３ｂ  接続部
４  ひげ持
６  樹脂
６ａ〜６ｄ、１６ａ、２６ａ、３６ａ、４６ａ、５６ａ、６６ａ、７６ａ  緩衝剤
７０ａ、７０ｂ  段差部
７０ｃ  貫通孔
８、９、１４  マスク
１０  ディスペンサー
１１  シート
１３  研磨手段
１６  フォトレジストマスク
【図１】
2015132501.tif 000003
【図２】
2015132501.tif 000004
【図３】
2015132501.tif 000005
【図４】
2015132501.tif 000006
【図５】
2015132501.tif 000007
【図６】
2015132501.tif 000008
【図７】
2015132501.tif 000009
【図８】
2015132501.tif 000010